(57)【要約】【課題】環境負荷が少なく、洗濯物の使用者に対する影響が少なく、且つ簡便に、洗濯物の柔軟化及び消臭を達成しうる製品を提供する。【解決手段】水晶微粒子を含有するレーヨン繊維を含む洗濯補助布であって、前記水晶微粒子が、トルマリン還元水中に浸漬した水晶微粒子であることを特徴とする洗濯補助布、及び前記レーヨン繊維が、前記水晶微粒子及びトルマリン還元水を含む紡糸原液を紡糸してなる繊維である前記洗濯補助布。【選択図】      なし【特許請求の範囲】
【請求項１】
水晶微粒子を含有するレーヨン繊維を含む洗濯補助布であって、前記水晶微粒子が、トルマリン還元水中に浸漬した水晶微粒子であることを特徴とする洗濯補助布。
【請求項２】
前記レーヨン繊維が、前記水晶微粒子及びトルマリン還元水を含む紡糸原液を紡糸してなる繊維である、請求項１記載の洗濯補助布。
【発明の詳細な説明】
【技術分野】
【０００１】
本発明は、洗濯において洗濯の効果を向上させる洗濯補助布に関する。
【背景技術】
【０００２】
衣料品等の繊維製品の洗濯に際しては、洗濯物の汚れが落ちることのみならず、洗濯物が柔軟になり、且つ洗濯物から悪臭が除かれることが求められる。
【０００３】
洗濯物を柔軟化し消臭するためには、水等の洗濯用の液体の中に、汚れを除去するための界面活性剤に加え、柔軟剤、芳香剤、漂白剤等の化学品を添加して洗濯を行なうことが一般的に行なわれている。
【０００４】
しかしながら、これらの化学品を多くの一般家庭で大量に使用することは、環境に対する負荷が大きい。またこれらの化学品が衣料品等の洗濯物に、洗濯終了後も残存すると、着用者、使用者に対して有害な影響を及ぼす可能性がある。したがって、これらの化学品を使用せず、洗濯における洗濯物の柔軟化及び消臭を行なえる方法に対する潜在的ニーズがあるが、そのようなニーズを十分に満たす製品は、これまで特に何も見出されていない。
【０００５】
ところで、トルマリンは、単体でプラス極とマイナス極を有する性質即ち自発分極する性質や、遠赤外線等を放射する性質等を有し、これらの性質に基づいて、生体に適用した場合に様々な生理的効果を発現することが知られている。例えば、トルマリンを繊維に含有させ、衣料品等として人体に装着した場合、トルマリンを含まない衣料品を装着した場合に比べ新陳代謝や血行が促進されることが実験的に示されている(特公平6-104926号公報等）。また、トルマリンを粒子としたり、セラミックス中に含有させて塊状としたものを水と接触させる等して水に作用させると、水が改質され、いわゆるトルマリン還元水と呼ばれる、新陳代謝や血行を促進する生理的作用や、殺菌作用を有する水とすることができることが知られている。
【０００６】
しかしながら、そのようなトルマリン還元水が、洗濯における洗濯物の柔軟化及び消臭に対して使用できるか否かについてはこれまで知られておらず、さらに、その作用を、簡便に洗濯に利用することを可能とする方法についても、これまで何も知られていない。
【発明の開示】
【発明が解決しようとする課題】
【０００７】
本発明の目的は、環境負荷が少なく、洗濯物の使用者に対する影響が少なく、且つ簡便に、洗濯物の柔軟化及び消臭を達成しうる製品を提供することにある。
【課題を解決するための手段】
【０００８】
本発明によれば、水晶微粒子を含有するレーヨン繊維を含む洗濯補助布であって、前記水晶微粒子が、トルマリン還元水中に浸漬した水晶微粒子であることを特徴とする洗濯補助布が提供される。
【発明の効果】
【０００９】
本発明の洗濯補助布は、毎回の洗濯において高濃度の化学品を添加しないため環境負荷が少ない。また洗濯後の洗濯物に高濃度化学品を残留させないので使用者に対する影響が少ない。さらに、洗濯機や乾燥機に投入するといった簡便な操作で使用できるため、簡便に、洗濯物の柔軟化及び消臭を達成しうる。
【発明を実施するための最良の形態】
【００１０】
本発明の洗濯補助布に含まれる水晶微粒子は、トルマリン還元水中に浸漬した水晶微粒子である。
【００１１】
前記トルマリン還元水とは、トルマリン鉱石又はトルマリン含有セラミックス等のトルマリンを含む物質を水に作用させることによって得られる改質された水をいう。
【００１２】
前記トルマリン還元水は、具体的には例えば、水を満たした水槽中に、トルマリン鉱石自体又はトルマリン含有セラミックス等の改質用トルマリン含有物を投じ、必要に応じて撹拌する等して作用させることにより得ることができる。この場合、より具体的には、水１kgに対してトルマリン質量として0.5〜2kgの改質用トルマリン含有物を投入し、室温にて12〜48時間作用させることにより、前記水晶微粒子に作用させるものとして用いうるトルマリン還元水を得ることができる。
【００１３】
前記改質用トルマリン含有物は、ショールトルマリン、リチウムトルマリン、トラバイトトルマリン又はこれらの混合物等の天然又は人工の各種のトルマリンそのもの、又はこのようなトルマリンを例えば0.3-20重量%の割合で含むものとすることができる。また、この改質用トルマリン含有物の形状は特に限定されず、球状、円柱状、直方体状等の各種の形態を採ることができる。またその寸法も特に限定されないが、例えば略球状のものであれば、直径0.1-2.0cm程度とすることができる。また、これよりさらに細かい粒径の微粉末でもよい。
【００１４】
前記トルマリン還元水中への前記水晶微粒子の浸漬は、前記トルマリン還元水と平均粒度1ミクロン以下の水晶微粒子とを、1:1〜1:10の割合で配合して放置することにより行なうことができる。浸漬は、微粒子にまで粉砕する前の水晶をトルマリン還元水中に入れ、トルマリン還元水中で湿式粉砕する工程を行ないながら同時に行なうこともできる。浸漬の工程が終了したトルマリン還元水と水晶微粒子の混合物からは、水晶微粒子を濾取してレーヨン繊維に配合することもできるが、水晶微粒子をトルマリン還元水から取り出さずに、浸漬に用いたトルマリン還元水の全部又は一部を、水晶微粒子と共にレーヨン繊維に配合することもできる。
【００１５】
前記の浸漬処理を施した水晶微粒子を、レーヨン紡糸用の融解液に所望量添加して分散させて紡糸原液とした後、常法に従って紡糸することにより、水晶微粒子を含有するレーヨン繊維を得ることができる。
【００１６】
ここで、紡糸原液には、前記水晶微粒子に加えて、トルマリン還元水を配合することができる。具体的には、前記水晶微粒子の浸漬に用いたトルマリン還元水をそのまま、及び/又はそれとは別のトルマリン還元水を配合することができる。
【００１７】
レーヨン繊維中の前記水晶微粒子の含有割合は、1〜20質量%とすることができる。また、レーヨン繊維中に配合するトルマリン還元水の割合は、0.2〜10質量%とすることができる。
【００１８】
前記水晶微粒子含有レーヨン繊維は、それのみで又は必要に応じて他の繊維と組み合わせて、通常の繊維と同様の方法により布の形態に加工し、本発明の洗濯補助布とすることができる。ここで布とは、上記繊維を織った織物に限られず、編物をも含みうるが、好ましくはタオルにおいて一般的に採用されるパイル織りで織られたものが好ましい。
【００１９】
本発明の洗濯補助布の寸法、及び本発明の洗濯補助布１つあたりに含まれる前記水晶微粒子含有レーヨン繊維の割合は、特に限定されないが、家庭用洗濯機及び/又は乾燥機における洗濯において１つ投入して使用するのに適したものとしては、１つあたり、前記水晶微粒子として0.1〜2.0ｇ、又はレーヨン繊維量として2〜12gを含むような寸法とすることが好ましい。
【００２０】
本発明の洗濯補助布は、洗濯物と共に洗濯に供することにより使用することができる。ここで洗濯とは、洗濯のため洗濯物を処理する工程の１以上をいい、具体的には例えば、必要に応じて洗剤等を含む液体中で洗濯物を浸漬することにより洗濯物の汚れを除去する工程、及び洗濯物を乾燥させる装置中で洗濯物を乾燥させる工程を含む。さらに具体的には、洗濯機、手洗いなどによる洗濯物の洗浄、及びいわゆる乾燥機による乾燥の工程を含む。これらの工程の１以上において、洗濯補助布を洗濯物と共に投入することにより、本発明の洗濯補助布の効果を得ることができる。
【００２１】
ここで洗濯物とは、洗濯に供される繊維製品をいい、具体的には例えば、衣料品、寝具、タオル、カーテン等の、各種の繊維を含有する日用品を含む。
【００２２】
本発明の洗濯補助布は、洗濯物と同様に干すか又は乾燥機にかけることにより乾燥させ、繰返し用いることができる。
【実施例】
【００２３】
以下、本発明を実施例および比較例によりさらに具体的に説明するが、本発明の範囲はこれらに限定されない。
【００２４】
製造例１
トルマリン原石を325メッシュに粉砕したものを調製し、これを、精製水1kgに対し1kgの割合で添加し浸漬させた。24時間経過後、上澄みをとり、トルマリン還元水を調製した。
【００２５】
一方、325メッシュの水晶粉末100kgに対し上記トルマリン還元水20kg、精製水(蒸留水)350kg、分散剤30kgを加えを湿式粉砕により粉砕し、平均粒度0.5ミクロンの水晶微粒子を含む溶液とした。この溶液を、レーヨン紡糸ビスコース中に、レーヨン繊維中の水晶微粒子の含有割合が5質量％となるような割合で添加し、常法に従って、1.7T×38mmの短繊維とした。
【００２６】
このレーヨン短繊維25%と綿75%とを混紡して、混紡糸(30番手短糸)を紡糸した。この混紡糸と、綿糸の20番手短糸とを掛け合わせ両面パイル地を編み上げ、30cm×40cmに裁断し、四方をオーバーロックで仕上げ、洗濯補助布を得た。
【００２７】
実施例１(臭いの官能試験)
標準綿白布(30cm×30cm)を、製造例1で得た洗濯補助布１枚と共に、JIS-L-0217-1995  103法吊干しに準拠(但し洗剤は使用しない)して、洗濯処理をした。処理した標準綿白布について、10名のパネラーにより、臭い及び不快感の有無を観察させた。臭気強度及び不快指数を、下記の区分に従い評価した。結果を表１に示す。
【００２８】
臭気：
0:無臭
1:やっと感知できる臭い
2:なんの臭いかがわかる弱い臭い
3:楽に感知できる臭い
4:強い臭い
5:強烈な臭い
不快指数：
0:不快でない
1:不快
【００２９】
比較例1-1
洗濯補助布を用いなかった他は、実施例1と同様に操作し、臭気強度及び不快指数を評価した。結果を表1に示す。
【００３０】
比較例1-2
洗濯処理を施さない未処理の標準綿白布について、実施例1と同様の官能評価を行なった。結果を表1に示す。
【００３１】
【表１】
2005034410.tif 000002
【００３２】
実施例２、及び比較例2-1〜2-2(柔軟性の試験)
実施例１、比較例1-1及び比較例1-2と同様に標準綿白布を製造例1の洗濯補助布と共に洗濯処理した。処理した標準綿白布について、JIS-L-1096-1999  A法  45°カンチレバー法により、柔軟性(剛軟性)を測定した。結果を表２に示す。
【００３３】
【表２】
2005034410.tif 000003
【００３４】
また、10名のパネラーにより、触感による風合いを官能的に評価した。その結果、比較例2-2＞実施例2＞比較例2-1の準で風合い(柔らかさ)がよい傾向にあると判定された。
【００３５】
実施例3-1〜3-2及び比較例3-1〜3-2(洗浄力の試験)
標準白布(20cm×20cm)に湿式人工汚染布(財団法人  洗濯科学協会製)10枚を縫い付け、試験体とした。これを、洗剤(商品名「トップ」、花王株式会社製)の通常使用量を用いて又は用いないで、および製造例1の洗濯補助布１枚を用いて又は用いないで表３の通り洗濯処理を行なった。処理した人工汚染布について、JIS-C-9606に従い510〜550nmにおける反射率RwをUV-3100PC(商品名、島津製作所株式会社製)により測定した。また、洗浄前の汚染布の反射率Rs、汚染されていない白布の反射率Roも同様に測定したところ、それぞれ38.0％及び86.8％であった。下記式により、洗浄効率(％)を求めた。結果を表３に示す。
洗浄効率(％)＝((Rw-Rs)/(Ro-Rs))×100
【００３６】
【表３】
2005034410.tif 000004
【００３７】
実施例4(水分率の測定)
実施例１と同様に標準綿白布を製造例1の洗濯補助布と共に洗濯処理した。処理した標準綿白布を103℃で4時間処理し、絶乾質量Wを測定した。その後40℃、90%RHにて、表４に示す時間処理し、吸湿させた。吸湿後の質量W1を経時的に測定し、下記式により水分率を求めた。結果を表４に示す。
水分率(%)=((W1-W)/W)×100
【００３８】
比較例4-1〜4-2
洗濯補助布の代わりに柔軟剤(商品名「ソフラン」、ライオン株式会社製)をその標準使用量にて用いた(比較例4-1)か、又は洗濯補助布を用いずに(比較例4-2)洗濯処理を行なった他は実施例4と同様に処理し、水分率を求めた。結果を表４に示す。
【００３９】
比較例4-3
洗濯処理を施さない未処理の標準綿白布について、実施例4と同様の評価を行なった。結果を表4に示す。
【００４０】
【表４】
2005034410.tif 000005